(57)【特許請求の範囲】
【請求項１】
ラジカル重合によって調製されたポリアクリレートポリマーとラジカル源の第１相およびポリオレフィンポリマーを含有する第２相を含んでなる、溶融工程によって剪断配合されたポリマーブレンドを調製する方法であって、該ブレンドにＮ，Ｎ’−ｍ−フェニレン−ジマレイミド、トリメチロールプロパントリメタクリレート、エチレングリコールジメタクリレート、ジアクリル酸亜鉛、１，２−ポリブタジエン、１，２−ポリブタジエン／スチレンコポリマー、トリアリルシアヌレート、トリアリルイソシアヌレートおよびトリアリルメリテートからなる群から選択される過酸化物促進剤を添加することを特徴とする方法。
【請求項２】
ラジカル源が過酸化物を含んでなる請求項１に記載の方法。
【請求項３】
ラジカル源が、ラジカル重合からの残留未反応ラジカルを含んでなる請求項１または２に記載の方法。
【請求項４】
未反応ラジカルの停止反応が、溶融ブレンドの前に、第１および第２ポリマー相によって形成されたブレンドに過酸化物促進剤を添加することによって遅延される請求項１〜３のいずれかに記載の方法。
【請求項５】
Ｎ，Ｎ’−ｍ−フェニレン−ジマレイミドを、ポリマーブレンドのエラストマーアクリルゴム成分の重量から計算して、０．１〜１５ｐｈｒ（ゴム１００重量部に対する部）の量で、添加する請求項１〜４のいずれかに記載の方法。
【請求項６】
ポリアクリレート／ポリオレフィンブレンドを、ポリアクリレート相に含まれる未反応過酸化物から発生するラジカルと相互作用する物質を、溶融ブレンド前に第１および第２ポリマーにより形成されたブレンドに添加することによって相溶化する、請求項１〜５のいずれかに記載の方法。
【請求項７】
該物質がエチレン−アクレリレート−コ／ターポリマーである請求項６に記載の方法。
【請求項８】
該物質が、ポリアクリレート相にある官能基と反応できる官能基を含有する請求項６または７に記載の方法。
【請求項９】
該物質が、ポリアクリレート相のエポキシ、酸または酸無水物基それぞれと反応できる酸、酸無水物およびエポキシ基から選択される官能基を含有する請求項８に記載の方法。
【請求項１０】
ポリアクリレート相が、グリシジルアクリレートまたはグリシジルメタアクリレート基を含有し、相溶剤が無水マレイン酸基を含有する請求項９に記載の方法。
【請求項１１】
該物質を、ポリマーブレンドに含まれるポリアクリレートゴムの重量から計算して、０．１〜１５ｐｈｒ（ゴム１００重量部に対する部）の量で添加する請求項６〜１０のいずれかに記載の方法。
【請求項１２】
ポリアクリレート相の残留ラジカルの停止反応が遅延されていない対応するブレンドより、高い引裂抵抗および屈曲疲れ抵抗、低い圧縮永久歪、残留伸びおよび油およびガソリン中で膨潤性を有する剪断配合ポリマーブレンドが製造される請求項１〜１１のいずれかに記載の方法。
【請求項１３】
前記ポリマーブレンドの圧縮永久歪が、ポリアクリレート相の残留ラジカルの停止反応が遅延されていない対応するブレンドより少なくとも５％低い請求項１２に記載の方法。
【請求項１４】
ポリアクリレート相およびポリオレフィン相のポリマーブレンドが、ポリオレフィンマトリックス中のアクリレートモノマーを重合、グラフト化および架橋することによって製造される請求項１〜１３のいずれかに記載の方法。
【請求項１５】
重合、グラフト化および架橋が固体ポリマーオレフィンマトリックス中で行われる請求項１４に記載の方法。
【請求項１６】
アクリレートモノマーが、ジアクリレート、グリシジルアクリレートおよび／またはグリシジルメタクリレート基を有するブチルアクリレートを含んでなる請求項１４または１５に記載の方法。
【請求項１７】
アクリレートモノマーを重合、グラフト化および架橋するために、過酸化物を、ポリオレフィンマトリックスに添加する請求項１４〜１６のいずれかに記載の方法。
【請求項１８】
ポリオレフィン相が、ポリエチレン、ポリプロピレンまたはそのコポリマーを含んでなる請求項１〜１７のいずれかに記載の方法。
【請求項１９】
ポリマーブレンドが、
−  ブレンドの連続相を形成するエチレンもしくはプロピレンまたはそれらの混合物を重合したモノマー単位を含んでなるポリオレフィン１５〜７５重量部
−  アルキル基が１〜１０個の炭素原子を有するアクリルまたはメタクリル酸のアルキルエステルと、グリシジルアクリレートおよびグリシジルメタクリレートからなる群から選択されるアクリレート、から誘導される単位からなる、ブレンドの不連続相を形成する部分架橋ポリアクリレートエラストマー８５〜２５重量部
を含んでなる請求項１〜１８に記載の方法。
【請求項２０】
Ｎ，Ｎ’−ｍ−ポリフェニレン−ジマレイミドを、エチレン−エチルアクリレート−マレイン酸無水物−ターポリマーおよび要すればヘキサメチレンジアミンカルバメートおよび／またはジフェニルグアニジンと一緒に、ポリマーブレンドに添加する請求項４〜１９のいずれかに記載の方法。
【請求項２１】
オクタン酸錫を、ポリマーブレンドにさらに添加する請求項２０に記載の方法。
【発明の詳細な説明】
発明の背景
発明の分野
本発明は、ポリマーブレンドに関する。特に、本発明は、結晶性ポリオレフィン樹脂および化学的官能基を有する架橋したポリアクリレートを含んでなる溶融加工性の多相熱可塑性樹脂組成物の製造方法に関する。
関連技術
プラスチックおよびエラストマーのブレンドは、この技術分野において周知である。そのようなブレンドのポリマー相は、一般に互いに相溶性ではなく、得られる従来の組成物は、乏しい物理特性を有する。それゆえに、無極性プラスチックおよび極性エラストマーのブレンド、例えば米国特許第４，５５５，５４６号（１９８５年１１月２６日に登録、モンサント（Monsanto））および第４，７８２，１１０号（１９８８年１１月１日に登録、デュポン（Dupont））に記載されるブレンドは、通常、充分な物理特性を得るための相溶化剤を組み込む必要がある。しかしながら、そのような相溶化剤の添加は、ブレンドの費用を増し、製造工程を複雑にする。相溶化剤および硬化剤によっては、組成物を着色することもある。
さらに、上記の種のブレンドのエラストマー成分が硬化していない場合、ブレンドが、高い圧縮永久歪および高い油膨潤性を有する。
上記特許に記載される多相熱可塑性樹脂組成物に関連したさらなる問題は、最も好ましい極性エラストマーが、従来の配合押出装置に供給するために使用される易流動性ペレットよりも大きい粘着チャンクの形態で市販されていることである。結果として、これらの多相熱可塑性樹脂組成物を製造するための方法は、費用のかかるバッチ混合ゴム配合装置を使用する。または、費用のかかる低温粉砕工程が、分配剤を添加することによって易流動性にできる微細粉末に粗ゴムの粘着チャンクを加工するために使用されている。
相溶化剤に加えて、架橋剤（過酸化物以外）は、エチレン／アクリレートコポリマーの官能基をジアミンと反応させることによってポリアクリレート相を架橋する試み（米国特許第４，７８２，１１０号）においても使用されている。これまでは、これらの試薬がどちらかといえば悪影響を与えているようである。
上記の従来のブレンドに加えて、ポリオレフィンとポリアクリレートエラストマーの完全に均一なブレンドから形成される溶融加工性多相熱可塑性樹脂組成部物からなる単一易流動性ペレットもこの技術分野において既知である。米国特許第５，３００，５７８号の開示によれば、これらのブレンドは、アクリレート成分の液状モノマー単位を、ポリオレフィン成分のペレット構造内の固体エラストマー極性ポリマーに重合することによって製造されうる。易流動性ペレットの形態で成分の完全な均一混合物を得るために、このラジカル重合工程は、比較的低い温度で、低い力学的剪断応力条件下で起こる。
最後に記載の組成物は、従来技術から明らかに改良されているが、周知のブレンドの引張強さ、伸びおよび特に、圧縮永久歪抵抗はまだ充分でない。
本発明の要旨
本発明の目的は、従来技術に関連する問題を解決し、ポリアクリレート／ポリオレフィンブレンドのゴム状弾性を改良する新規な方法を提供することである。特に、本発明の目的は、従来から既知の相溶化剤を使用しないで、配合（コンパウンドされた）ブレンドに優れたゴム状弾性を与えることである。
本発明の他の目的は、優れた油膨潤抵抗および引張強さを有し、同時に充分な伸び、引裂抵抗および圧縮永久歪抵抗を有する熱可塑性エラストマー組成物を提供することである。
ポリオレフィン樹脂および架橋ポリアクリレートの既知の熱可塑性エラストマー組成物およびそのような組成物の製造方法に対する利点と共に、これらの目的および他の目的は、次の記載からあきらかになり、以下の記載および請求の範囲の発明によって達成される。
本発明は、ブレンド剪断配合（コンパウンドまたはコンパウンディング）の間にポリアクリレート相の架橋密度を変化することに基づく。上記（米国特許第５，３００，５７８号）のペレットならびにラジカル機構によって調製されるポリアクリレートおよびポリオレフィンの他の従来のブレンドは、ブレンドを過熱して溶融相に配合（コンパウンド）する際に停止反応を受けるラジカル源、特にラジカルを含有する。これらの反応は、ラジカルの数を急激に減少する。ラジカル源は、残留ラジカルそのものによってまたは重合後のポリアクリレート相にある過酸化物（パーオキシ基を含有する物質）によって構成される。ラジカルは、配合（コンパウンド）前のポリアクリレートに存在しうるか、配合（コンパウンド）の間の加熱の結果として過酸化物から形成されうる。
本発明によれば、停止反応を遅延すること、すなわち、ラジカルの寿命を長くすることによって、配合（コンパウンド）の間にブレンドのポリアクリレート相内に形成されうる架橋の数を増大させることに基づく。架橋の数を増大させる結果として、配合（コンパウンドされた）ブレンドの機械特性、特にゴム状弾性をかなり改良しうる。
さらに、結晶性ポリマーをエラストマーとブレンドすることによって、上記のようにブレンドを配合（コンパウンド）することによって、成分を互いにより相溶性にするために、永久界面結合を得ることができる。
さらに、ポリアクリレート／ポリオレフィンブレンドのゴム状弾性を改良するための本発明による方法は、請求項１の特徴部に記載される内容によって特徴づけられる。
かなりの利点が本発明によって達成される。すなわち、本発明は、易流動性供給原料が、ポリオレフィンの孔内で現場重合される極性エラストマーを含有する故に、未硬化エラストマーの粘着チャンクを取り扱うことに関連した複雑さを解決する。
本発明の配合（コンパウンドされた）ブレンドの改良された特性は、高い引張強さ、伸び、引裂抵抗、屈曲疲れ抵抗、圧縮永久歪抵抗、充分な高温および低温特性、ならびに高い耐油性を有する。優れた耐候性およびハロゲン化成分の不存在も、本発明の熱可塑性樹脂組成物の望ましい特性に寄与する。
ポリプロピレン連続相からなる熱可塑性エラストマーを記載している従来技術は、エラストマー相を架橋するための過酸化物の使用を故意に避ける。これは、ラジカルの作用がポリプロピレンポリマー構造に悪影響を与えるからである。本発明は、エラストマー相を架橋する過酸化物（ラジカル）の使用を必要とし、ポリプロピレン相に同時に有害な影響を与えない。
経済的な観点から、熱可塑性樹脂組成物が、熱可塑性樹脂装置によって容易に加工でき、熱可塑性樹脂のスクラップ物質が、熱可塑性樹脂組成物の物理特性を実質的に大きく変化しないで、粉砕再生および再加工できることが重要である。
本明細書の開示は、少なくとも本発明に関する下記の態様を包含する。
１．ラジカル重合によって調製されたポリアクリレートポリマーとラジカル源の第１相およびポリオレフィンポリマーを含有する第２相を含んでなるポリマーブレンドを調製する方法であって、該ブレンドを溶融工程によって配合し、ポリアクリレート相での架橋の形成を高めるために、配合の間にラジカル源からのラジカルの停止反応を遅延することを特徴とする方法。
２．ラジカルの停止反応を、ポリマーブレンドのゴム状弾性を改良するために遅延する請求項１に記載の方法。
３．ラジカルの停止反応を、ポリアクリレート相とポリオレフィン相の間の界面付着を高めるために遅延する請求項１または２に記載の方法。
４．ラジカル源が過酸化物を含んでなる請求項１〜３のいずれかに記載の方法。
５．ラジカル源が、ラジカル重合からの残留未反応ラジカルを含んでなる請求項１〜３のいずれかに記載の方法。
６．未反応ラジカルの停止反応が、溶融ブレンドの前に、第１および第２ポリマー相によって形成されたブレンドに過酸化物促進剤を添加することによって遅延される請求項１〜５のいずれかに記載の方法。
７．過酸化物促進剤が、Ｎ，Ｎ’−ｍ−フェニレン−ジマレイミド、トリメチロールプロパントリメタクリレート、エチレングリコールジメタクリレート、ジアクリル酸亜鉛、１，２−ポリブタジエン、１，２−ポリブタジエン／スチレンコポリマー、トリアリルシアヌレート、トリアリルイソシアヌレートおよびトリアリルメリテートからなる群から選択される請求項６に記載の方法。
８．Ｎ，Ｎ’−ｍ−フェニレン−ジマレイミドを、ポリマーブレンドのエラストマーアクリルゴム成分の重量から計算して、０．１〜１５ｐｈｒ（ゴム１００重量部に対する部）の量で、添加する請求項７に記載の方法。
９．ポリアクリレート／ポリオレフィンブレンドが相溶化されている請求項１〜８のいずれかに記載の方法。
１０．ブレンドが、ポリアクリレート相に含まれる未反応過酸化物から発生するラジカルと相互作用する物質を、溶融ブレンド前に第１および第２ポリマーにより形成されたブレンドに添加することによって、相溶化される請求項９に記載の方法。
１１．該物質がエチレン−アクレリレート−コ／ターポリマーである請求項９または１０に記載の方法。
１２．該物質が、ポリアクリレート相にある官能基と反応できる官能基を含有する請求項９〜１１のいずれかに記載の方法。
１３．該物質が、ポリアクリレート相のエポキシ、酸または酸無水物基それぞれと反応できる酸、酸無水物およびエポキシ基から選択される官能基を含有する請求項１２に記載の方法。
１４．ポリアクリレート相が、グリシジルアクリレートまたはグリシジルメタアクリレート基を含有し、相溶剤が無水マレイン基を含有する請求項１３に記載の方法。
１５．該物質を、ポリマーブレンドに含まれるポリアクリレートゴムの重量から計算して、０．１〜１５ｐｈｒ（ゴム１００重量部に対する部）の量で添加する請求項１０〜１４のいずれかに記載の方法。
１６．ポリアクリレート相の残留ラジカルの停止反応が遅延されていない対応するブレンドより、高い引裂抵抗および屈曲疲れ抵抗、低い圧縮永久歪、残留伸びおよび油およびガソリン中で膨潤性を有する配合ポリマーブレンドが製造される請求項１〜１５のいずれかに記載の方法。
１７．ポリマーブレンドの圧縮永久歪が、ポリアクリレート相の残留ラジカルの停止反応が遅延されていない対応するブレンドより少なくとも５％低い請求項１６に記載の方法。
１８．ポリアクリレート相およびポリオレフィン相のポリマーブレンドが、ポリオレフィンマトリックス中のアクリレートモノマーを重合、グラフト化および架橋することによって製造される請求項１〜１７のいずれかに記載の方法。
１９．重合、グラフト化および架橋が固体ポリマーオレフィンマトリックス中で行われる請求項１８に記載の方法。
２０．アクリレートモノマーが、ジアクリレート、グリシジルアクリレートおよび／またはグリシジルメタクリレート基を有するブチルアクリレートを含んでなる請求項１９に記載の方法。
２１．アクリレートモノマーを重合、グラフト化および架橋するために、過酸化物を、ポリオレフィンマトリックスに添加する請求項１７〜２０のいずれかに記載の方法。
２２．ポリオレフィン相が、ポリエチレン、ポリプロピレンまたはそのコポリマーを含んでなる請求項１〜２１のいずれかに記載の方法。
２３．ポリマーブレンドが、
−  ブレンドの連続相を形成するエチレンもしくはプロピレンまたはそれらの混合物を重合したモノマー単位を含んでなるポリオレフィン１５〜７５重量部
−  アルキル基が１〜１０個の炭素原子を有するアクリルまたはメタクリル酸のアルキルエステルおよび化学的官能化アクリレートから誘導される単位から本質的になる、ブレンドの不連続相を形成する部分架橋ポリアクリレートエラストマー８５〜２５重量部
を含んでなる請求項１〜２２に記載の方法。
２４．Ｎ，Ｎ’−ｍ−ポリフェニレン−ジマレイミドを、エチレン−エチルアクリレート−マレイン酸無水物−ターポリマーおよび要すればヘキサメチレンジアミンカルバメートおよび／またはジフェニルグアニジンと一緒に、ポリマーブレンドに添加する請求項７〜２３のいずれかに記載の方法。
２５．オクタン酸錫を、ポリマーブレンドにさらに添加する請求項２４に記載の方法。
本発明を、詳細な説明およびいくつかの限定しない例を用いてさらに詳しく説明する。
発明の詳細な説明
定義
本発明の範囲において、「ポリマーブレンド」は、２またはそれ以上の（純）ポリマーの物理的な混合物を示し、要すれば適した添加剤および補助剤と混合されている。ポリマーブレンドは、物質加工および適用条件下で単一相を形成せず、ポリマブレンドの特性は、成分の分散に依存し、成分の値の算術平均に通常関連づけられる。
用語「配合形（コンパウンド）」は、添加剤および補助剤も典型的に含有するポリマーブレンドを示し、ポリマーブレンドは均質混合物になるように溶融配合（コンパウンドまたはコンパウンディング、以下単に配合とも言う）され、所望のポリマー生成物に（溶融）加工するために使用される。ブレンドの「配合（コンパウンドまたはコンパウンディング、以下単に配合とも言う）」は、溶融相において剪断応力をブレンドに加えることによって、好ましくは行われる。
「ラジカル源」は、ポリマーブレンドを配合する間にラジカルを形成または発生できる物質または材料（ラジカル発生剤）である。実施例で記載されるように、ラジカルは、ラジカル重合後アクリレート相に存在する過酸化物によって発生することができる。これらの過酸化物としては、ジパーオキシド、パーオキシエステルおよび過酸化水素ならびに−Ｏ−Ｏ−結合を有する同様の物質がある。同様のラジカルは、ジアゾ基を有する物質およびアクリレートモノマーのラジカル重合の間に使用される他の同様のラジカル発生剤から形成されてもよい。
しかしながら、「ラジカル源」は、熱または照射（例えば、電子ビームまたは紫外線）を受けたときに分解され、ブレンド内にラジカルを発生するポリマー自体によって形成されうる。さらに、「ラジカル源」は、重合後アクリレート相に存在するラジカル、ならびにブレンドする後または間にポリマーブレンドに別個に添加され、ラジカルを形成できる物質、例えばポリマーブレンドのＥＢまたはＵＶ照射処理と関連して使用される添加剤を含むことができる。
「過酸化物促進剤」は、高架橋したエラストマーマトリックスのより多くの生成を導く高反応性の複合二次ラジカル部位を形成するための、過酸化物発生ラジカルと付加的に相互作用できる物質を意味する。
「界面活性剤」はブレンドのエラストマーと熱可塑性樹脂成分の間の相溶性および界面付着を高める物質である。
出発物質
本発明のポリマーブレンドは、ポリアクリレートポリマーを含有する第１相およびポリオレフィンポリマーを含有する第２相を有する。特に好ましい態様において、本発明のブレンドの組成物は、例えば
Ａ      １５〜７５重量部が組成物の連続相を形成するエチレンもしくはプロピレンまたはそれらの混合物を重合したモノマー単位を含んでなるポリオレフィンによって形成され、
Ｂ      ２５〜８５重量部が、不連続相を形成する部分架橋ポリアクリレートエラストマーによって構成される
ブレンドである。特に、ブレンドは、６０〜２０重量部のポリオレフィンおよび４０〜８０重量部のポリアクリレートを含有する。
ポリオレフィン相が、適したポリオレフィン、特にエチレンおよびプロピレンのコポリマーまたはホモポリマーによって形成されうる。ポリブチレン、ポリイソブチレン、ポリ（４−メチル−１−ペンチレン）は、エチレンおよびプロピレンのコポリマー（ＥＰＭ、ＥＰＤＭ）を含めて、他のポリオレフィンの例である。ポリオレフィン相は、ブレンドのマトリックスまたは連続相を形成し、その中にエラストマー相が包埋される。
エラストマー相は、典型的に、
（ａ）アルキル基が１〜１０個の炭素原子を有するアクリル酸またはメタクリル酸のアルキルエステル
（ｂ）化学的官能化アクリレートまたはメタクリレート
から誘導される単位を含有する。
上記の（ａ）群の単位の例として、低級アルキル（Ｃ1〜4アルキル）アクリレート、特にブチルアクリレートが挙げられる。２−ヒドロキシエチルアクリレートおよび２−tert−ブチルアミノエチルメタクリレート、好ましくはグリシジルメタクリレートが、群（ｂ）の単位の例である。
特に好ましいエラストマー成分は、ｎ−ブチルアクリレートモノマーから誘導され、少量のグリシジルメタクリレート単位を有するポリマーである。
本発明のブレンドは、既知の方法、例えばバッチまたは連続方法を使用して、所望の重量比でポリマー成分を混合することによって調製されうる。例えば、バッチ混合機の例としては、バンバリーミキサーおよび加熱混練ロールミルが挙げられる。連続混合機としては、Farrel混合機、Bussコニーダーおよび一軸または二軸スクリュー押出機が挙げられる。
しかしながら、本発明の好ましい態様によれば、ブレンドは、モノマーアクリル酸単位を、ペレットの形態のポリオレフィン内で、固体エラストマー極性ポリマーに重合することによって米国特許第５，３００，５７８号の方法に従った単一易流動性ペレットとして製造される。ポリオレフィンマトリックス内でアクリル酸単位を重合するために、アクリル酸モノマーをラジカル開始剤と一緒にペレットに供給する。過酸化物の例としては、Triganox 145があり、それは、１２０℃での半減期が１０時間である過酸化物である。Pacrelペレットとして既知である得られたペレットは、反応物の最初の重量比でポリマー成分を含有する。アクリレート相にかなりの量の残留未反応過酸化物がまだ存在している。Pacrelペレットは、市販されていて、典型的には、約２０〜６０重量部のポリプロピレンおよび８０〜４０重量部のポリアクリレートを含有する。
過酸化物促進剤および相溶化剤は、市販の製品である。
ポリアクリレート相の架橋密度の変化
本発明によれば、上記のポリマーブレンドの剪断配合（コンパウンドまたはコンパウンディング）の間に、残留未反応（過酸化物）ラジカルの停止反応を遅延し、ポリアクリレート相の架橋の形成を高める。特に、ラジカルの停止は、溶融ブレンドより前に第１および第２ポリマー相によって形成されるブレンドに極性過酸化物促進剤を添加することによって遅延されうる。典型的な過酸化物促進剤は、Ｎ，Ｎ’−ｍ−フェニレンジマレイミド（ＨＶＡ−２）であり、Ｎ，Ｎ’−ｍ−フェニレンジマレイミド（ＨＶＡ−２）は、高い配合温度で、過酸化物と相互作用して、ポリアクリレート相の架橋の数を増大させる。このことは、高い伸びおよび向上した圧縮永久歪抵抗を導く。これらの特徴は、実施例によって示され、この関係について、Pacrelペレット系ブレンドの特性へのＨＶＡ−２の影響を調べた表１の内容からわかる。
他の適した極性過酸化物促進剤の例は、トリメチロールプロパントリメタクリレート、エチレングリコールジメタクリレートおよび亜鉛ジアクリレートである。他の無極性過酸化物促進剤としては、１，２−ポリブタジエン、１，２−ポリブタジエン／スチレンコポリマー、トリアリルシアヌレート、トリアリルイソシアヌレートおよびトリアリルメリテートが挙げられる。
過酸化物促進剤は、ポリマーブレンドのゴム成分１００重量部に対して０．１〜１５、特に０．２〜５、好ましくは約０．５〜２重量部（ＰＨＲ）、好ましくはゴム含量の重量から計算して約０．５〜２％の量で添加される。過酸化物促進剤を、配合前にポリマーの他の成分と混合（例えば、乾式ブレンド）してよい。
上記のように、エチレン／アクリレートコポリマーをジアミンと反応させることによってポリアクリレート相を架橋する試み（米国特許第４，７８２，１１０号）は、効果的でないことが示されている。実際に、過酸化物促進剤の存在下での架橋剤としての周知のジアミン（ヘキサメチレンジアミンカルバメート−Ｄｉａｋ＃１）の使用は、熱可塑性樹脂組成物の物理的特性に悪影響を与える。このことは、表３の例２−７−１および２−８によって得られる結果によって明らかである。
界面結合−ポリアクリレートとポリオレフィン相の間の相溶性の形成
極性ポリアクリレート相と無極性ポリプロピレン連続相の間の共有界面グラフト結合を同時に形成し（表１の例１〜７参照）、その結果メルトフローを減少させ、伸びを増大させることに、過酸化物促進剤の第２の予想外かつ有用な寄与がある。
高温で剪断配合されたPacrel内で高い引裂抵抗と良好な屈曲耐久性との魅力的なバランスも、過酸化物促進剤を、酸、無水物またはエポキシ官能化ポリプロピレン相溶性ポリオレフィンと組み合わせるときに達成される（表４の例２−１３、表５の例１−６、１−９、２−１５および表６の例２−１４参照）。
このことは、ポリプロピレンとポリアクリレート相の間に生じる永久的な界面結合を示す。２つの通常相溶性がない相が、「相溶化」される。
ＨＶＡ−２は、好ましくは、ポリアクリレート相からの残留過酸化物から発生するラジカルを使用して、ポリアクリレート相のエポキシ官能基とポリオレフィンの官能基と相互作用できる。官能化ポリオレフィンを、溶融ブレンドの前に第１および第２ポリマーによって形成されるブレンドに添加する。
対照的に、ポリプロピレン相溶性酸官能化ポリプロピレン（Polybond 1002）を添加し、米国特許第４，５５５，５４６号に記載されるジアミングラフト化系を使用することによって、グリシジルメタクリレート官能化ポリアクリレート相とポリプロピレンの間の界面付着（グラフト化）を形成する試みは成功しなかった（表２の低い伸びデータを参照）。
したがって、本発明の溶融加工性の多相熱可塑性樹脂組成物は、ポリアクリレート相の架橋を完了するために、過酸化物促進剤の存在下で、ポリオレフィンの溶融点以上で、この単一Pacrelペレットを混合および剪断することによって調製され、ポリオレフィンとポリアクリレートの間の界面付着を形成し、連続ポリオレフィンマトリックス内に、不連続分散粒子としてエラストマー相を分散する。
好ましい界面活性剤としては、ポリプロピレンと相溶性があり、ポリアクリレート相の官能基と反応できる官能基を有するポリオレフィンである。したがって、ポリオレフィンは、ポリアクリレート相のそれぞれの酸、酸無水物およびエポキシ基と反応できる酸、酸無水物およびエポキシ基の群から選択される官能基を有する。例としては、ポリアクリレート相がグリシジルアクリレートまたはグリシジルメタクリレート基を有し、界面活性剤が、無水マレイン酸基を有する組み合わせが挙げられる。
特に好ましい相溶化剤は、アルキルアクリレート単位、エチレン単位および反応性エポキシ単位を含有するエチレン−アクリレート−コ／ターポリマーである。
相溶化剤は、ポリマーブレンドの重量から計算して０．１〜１５重量％、好ましくは１〜１０重量％の量で、添加される。
ポリマーブレンドの加工
得られた多相熱可塑性組成物は、圧縮成形、射出成形、吹込成形および押出によってさまざまな形状に形成され、魅力のある熱可塑性エラストマー性能を有しうる。
加工の前に、それ自体既知の添加剤を、本発明のポリマーブレンドに添加することができる。これらの添加剤は、例えば、顔料、安定剤、着色剤、潤滑剤、帯電防止剤、充填剤および難燃剤であってよい。所望により、これらの物質は、ポリマーブレンドを形成する前に、例えばポリオレフィンポリマーにプレミックスしてよい。ポリマー添加剤の量は、典型的には、全熱可塑性エラストマー組成物の約０．０１〜５０重量％、好ましくは約１０〜３５重量％である。
本発明による配合物は、最終製品を製造するためのポリマー技術においてそれ自体既知の方法に従って加工される。
結果として、熱可塑性エラストマー組成物は、良好なゴム状弾性および応力歪特性を有して、得られる。特に価値のある結果は、Ｎ，Ｎ’−ｍ−フェニレンジマレイミドとエチレン−アルキルアクリレート−無水マレイン酸ターポリマーを組み合わせて、過酸化物を添加することなしでも得られる。
以下に限定しない例を挙げて、本発明をさらに詳細に説明する。
実施例
熱可塑性樹脂組成物を調製するための一般的な方法
ポリアクリレート含浸ポリオレフィンを、高い剪断混合ゾーンを備えるように設計されたスクリューおよび４２Ｌ／Ｄを有する同回転かみ合い二軸スクリュー押出機に入れた。６．８ｋｇ／時間の公称供給速度で、２００ｒｐｍのスクリュー速度で、添加より先にポリマーと添加剤を乾式ブレンドした。
１８８＋／−５℃の溶融温度を保持するように、６つの加熱ゾーンをセットした（１３０／１７０／１８０／１８０／１８０／１８０℃）。
ポリマーテスト方法
すべての試料を、ＡＳＴＭテストバーに射出成形し、以下のテスト方法に従ってテストした：
ＡＳＴＭ Ｄ ４１２  −  ８．５ｍｍ／秒での引張強さ／伸び
ＡＳＴＭ Ｄ ３９５  −  ２２時間／７０℃および２２時間／１００℃での圧縮永久歪
ＩＳＯ ４８         −  硬度
ＩＳＯ ３４         −  「ズボン（trouser）」引裂
ＩＳＯ １３２／３  −  デマチア屈曲抵抗
ＡＳＴＭ Ｄ １２３８  −  メルトフローインデックス
２３０℃／２．１６ｋｇ（gms/１０分）
使用したポリマー／モノマー
以下の物質を使用した：
PACREL-  ポリプロピレンペレット（以下に記載）を所望の量のアクリレートモノマーで含浸した。ｎ−ブチルアクリレートモノマー６０重量％、Triganox145過酸化物（以下参照）およびグリシジルメタクリレート２．２重量％を含有するPacrel 631を以下の例で使用した。これらのモノマーを、その後過酸化物重合し、「現場で」同時に過酸化物架橋した。
ポリプロピレン−  エチレン２．５％を含有するプロピレンの有核（核剤含有）ランダムコポリマー、PP XC 20 76DNA（Borealis Polymers Oy）、２３０℃／２．１６ｋｇでの２０ｇｍ／１０分のメルトフローレート（ＡＳＴＭ Ｄ１２３８）
ｎ−ブチルアクリレート、グリシジルメタクリレート（Aldrich Chemie GMBH）２，５−ビス（tert-ブチルパーオキシ）−２，５−ジメチル−３−ヘキシン（Triganox 145 Akzo Chemicals，１２０℃でのt1/2１０時間）
Ｎ，Ｎ’−ｍ−フェニレンジマレイミド、ＨＶＡ−２（デュポン）
Lotader 4700−  共重合成分としての６８重量％エチレン、３０重量％エチルアクリレートおよび２重量％無水マレイン酸を含有するエチレンコポリマー（Elf Atochem）
Polybond 1002−  ６重量％アクリル酸グラフト化ポリプロピレン（Uniroyal Chemicals）
Diak#1−  ヘキサメチレンジアミンカルバメート
DPG−  ジフェニルグアニジン
例１
表１の実験は、二軸スクリュー配合押出機の高い溶融剪断条件下で過酸化物促進剤、ＨＶＡ−２をPacrel 631（コントロール２［４９６１］）に添加することによって、高い引張強さおよび高い伸び、加えて向上した圧縮永久歪抵抗を有するエラストマー組成物（組成物１−７）が得られることを示す。このことは、Pacrelペレット内に含まれるポリアクリレート相の架橋密度が増大したことに起因する。
伸びの予想外の向上から、共有グラフト反応が、ポリアクリレートとポリプロピレンの間に生じ、連続ポリプロピレン相中に、架橋したポリアクリレートゴム粒子が分布していることがわかる。
試料１−７のメルトフローの減少は、ポリアクリレート／ポリプロピレン界面での反応（ならびにポリアクリレート架橋）が、ＨＶＡ−２過酸化物促進剤の存在によって行われていることも示す。
このことは、試料１−７および２−１３のゴム粒子が良好に分散し、ポリプロピレンマトリックスにしっかりと固定されていることを示す走査電子顕微鏡画像によって現される形態学によっても支持されている。「コントール」は、ポリプロピレンマトリックスからのゴム粒子移動によって形成されるクレーターの生成を明らかにする（ＳＥＭ試料１、３および５）。
0004068162.tif 000002
例２（例１の比較例）
表２は、官能化アクリレートコポリマーに勧められ、米国特許第４，７８２，１１０号に記載される従来のジアミンDiak#/DPG架橋系を使用して、Pacrel 631のグリシジルメタクリレート官能化ポリアクリレート相を架橋することを試みた実験の結果を示す。
従来技術（米国特許第４，５５５，５４６号）に基づいて、このジアミン系は、界面付着（グラフト化）を形成するためにポリアクリレート相のエポキシド官能基および酸官能化ポリプロピレン（Polybond 1002）相と反応すべきである。得られた組成物は、高い伸びおよび良好な圧縮永久歪抵抗を有する柔らかい物質である。
Polybond 1002（１−５−１）を添加すると、Parcrel「コントロール」の伸びに実際に不利益を与え、界面付着（グラフト化反応）が起こらないことが示される。
ジアミン硬化系（２−６Ａ−１）を添加すると、高い引張強さ、妥当な伸びおよび優れた屈曲耐久性を有するよりゴム状弾性の材料（低い圧縮永久歪および見掛けモジュラス）が得られる。
これらのデータおよび観測されたメルトフローの減少は、ポリアクリレート相の架橋密度を増大させ、ならびに界面付着が生じたことを示すが、ＨＶＡ−２をPacrel 631へ単に添加することによって示されるほどに伸びに劇的に影響しない（表１の試料１−７、または表４の２−１３）。
0004068162.tif 000003
例３（例１の比較例）
表３は、従来技術（米国特許第４，５５５，５４６号）に記載されるジアミン反応を使用して、ＨＶＡ−２促進剤によってポリアクリレート相の架橋密度を高め、同時にポリアクリレート（エポキシ基）およびポリプロピレン／Polybond相の酸官能基の間の界面結合を形成する試みの結果を示す。
オクタン酸錫を、ポリ（ｎ−ブチルアクリレート）相に共重合されるグリシジルメタクリレートのエポキシド官能基の開環反応のための触媒として添加する。
試料２−７−１および２−８のメルトフローの減少は、界面結合の形成によるものであり、低い伸びは、ポリアクリレート相の架橋密度が増大していないことを示す。ジアミンレベルの減少およびPolybond（２−１７）の除去が、メルトフローを劇的に減少しないで、ゴム様見掛けモジュラス、高い引張および高い伸びを回復することから、ジアミンは、過酸化物促進剤（ＨＶＡ−２）の有益な効果をあきらかに妨げる。
このことは、剪断配合の間にＨＶＡ−２を、Pacrelへ添加することによる予想外な価値を再び確認する。
0004068162.tif 000004
例４
溶融加工性の多相熱可塑性樹脂組成物の剛直さを減少させるために、柔軟なエチレン可塑化コポリマー（Lotader 4700-エチレン６８／エチルアクリレート３０／無水マレイン酸２（すべて重量％））を、系に添加した。この材料は、組成物のポリプロピレン相とほとんど相溶性であり、相溶化剤を必要としない。
Lotader 4700をコントロール４９６１に添加すると（表４の２−９−１）、かすかに硬度が減少する（低い見掛けモジュラスによって測定される）。
最も予想外であり、有用である結果は、過酸化物促進剤をその後添加することによって得られた（２−１３）。ポリアクリレート相の架橋密度を増大することから、このことは、組成物の柔軟性を損なうことなしに、向上した圧縮永久歪抵抗および屈曲耐久性（デマチア）を得て、高い程度の伸びでの所望の高い引張強さに達した。
したがって、ＨＶＡ−２およびLotader 4700の組み合わせは、前にＨＶＡ−２だけで観測されたもの（表４の例１−７）より優れた驚くべきゴム状弾性をPacrelに与える。
２−１３の引裂抵抗および屈曲疲れ（デマチア）抵抗の劇的な増大、加えてメルトフロー挙動の減少は、ＨＶＡ−２過酸化物促進剤の作用によるポリアクリレートおよびポリプロピレン相の間の界面付着を示す。
0004068162.tif 000005
例５（例４の比較例）
例４で記録された予想外の結果から、酸官能化ポリプロピレンのPacrel 631への添加を、過酸化物／ＨＶＡ−２促進剤系の反応のための潜在的な位置として、またはPacrelのポリアクリレート相のエポキシ官能基と界面結合を形成するための位置として調べた（比較例２参照）。
表５は、酸官能化ポリプロピレン（Polybond 1002）をコントロール（１−６、１−９対１−７）に添加することが、伸びへの利益なしに、試料１−６および１−９の剛直さ（見掛けモジュラス）に不利益な効果を与えることを示す。
ＨＶＡ−２をPolybond含有Pacrel（試料１−６、１−９および２−１５対１−５）に添加すると、ＨＶＡ−２促進剤によって得られたポリアクリレート相中の高い架橋密度の結果として、「コントロール」組成物１−７（引裂強さおよび圧縮永久歪抵抗）のゴム状弾性が保持される。ＨＶＡ−２および酸官能化Polybondの組み合わせが、屈曲疲れ抵抗を、好ましくはＨＶＡ−２およびPolybondの酸官能基との相互作用の結果として向上させる。
特に、１−７に比べて２−１５の物理特性の向上（高い引張強さおよび高い屈曲疲れ耐久性レベルでの高い伸び）は、ポリアクリレートおよびポリプロピレン相の間のＨＶＡ−２誘導界面付着の形成を表す。
0004068162.tif 000006
例６
ジアミン硬化系および無水マレイン酸含有エチレンコポリマー（Lotader）の組み合わせをPacrelに添加すると（表６の例２−１０〜２−１２）、界面付着およびアクリレート相の向上した架橋密度を有するゴム弾性の低いメルトーフロー組成物が得られる。Polybond「コントール」（試料２−１６）では得られなかった。
ジアミン／Lotader系（２−１４）にＨＶＡ−２過酸化物促進剤を添加すると、非常に低いメルトフローを伴った（しかし、従来の射出成形装置で溶融加工はできる）予想外に高い屈曲耐久性（デマチア）が得られた。
ジアミンを含まない組成物には、低い圧縮永久歪抵抗、屈曲耐久性、伸びおよび引張性能のバランスがとれた組成物はなかった（例２−１３）。このバランスは、単にＨＶＡ−２とLotaderの組み合わせによって達成される。
0004068162.tif 000007